【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
（ａ）２３を超える限界酸素指数を有する繊維を含んでなる布層、
（ｂ）非難燃性ポリマーを含んでなる化学バリア層であって、ＡＳＴＭ  Ｆ７３９の試験手順にリストされる２１の化学物質のうち少なくとも１１について前記ＡＳＴＭ  Ｆ７３９に基づく６０分を超える化学物質透過性を提供することができる化学バリア層、および
（ｃ）難燃性である連続外側ポリマー層
を含んでなる、フラッシュフレームおよび化学飛沫防護の両方を提供するための衣服において有用な柔軟性シート構造体であって、ＮＦＰＡ２１１２に従って試験された時に１０パーセント未満の熱収縮抵抗を有し、かつ、ＡＳＴＭ  Ｄ６４１３によって試験された時に２秒未満の残炎性能および４インチ（１００ｍｍ）以下の炭化長を有する柔軟性シート構造体。
【請求項２】
請求項１に記載の柔軟性シート構造体を含んでなる防護服。
【請求項３】
ａ）（ｉ）２３を超える限界酸素指数を有する繊維を含んでなる布層、
（ｉｉ）非難燃性ポリマーを含んでなる化学バリア層であって、ＡＳＴＭ  Ｆ７３９の試験手順にリストされる２１の化学物質のうち少なくとも１１について前記ＡＳＴＭ  Ｆ７３９に基づく６０分を超える化学物質透過性を提供することができる化学バリア層、
および
（ｉｉｉ）難燃性である連続外側ポリマー層
を含んでなる柔軟性シート構造体の層を、各層間の難燃性接着剤と重ね合わせる工程と、
ｂ）前記層および接着剤を一緒に圧縮してラミネートを形成する工程と、
ｃ）前記ラミネート中の前記接着剤を熱で硬化させる工程と
を含んでなるフラッシュフレームおよび化学飛沫防護の両方を提供するのに有用な柔軟性シート構造体の製造方法。
【請求項４】
ａ）（ｉ）非難燃性ポリマーを含んでなる化学バリア層であって、ＡＳＴＭ  Ｆ７３９の試験手順にリストされる２１の化学物質のうち少なくとも１１について前記ＡＳＴＭ  Ｆ７３９に基づく６０分を超える化学物質透過性を提供することができる化学バリア層、
および
（ｉｉ）難燃性である連続外側ポリマー層
をそれらの間に難燃性接着剤が置かれた状態で重ね合わせる工程と、
ｂ）前記層および接着剤を一緒に圧縮してポリマーラミネートを形成する工程と、
ｃ）２３を超える限界酸素指数を有する繊維を含んでなる布層を前記ポリマーラミネートとそれらの間に難燃性接着剤が置かれた状態で重ね合わせる工程と、
ｄ）前記布層、前記ポリマーラミネート、および接着剤を一緒に圧縮してラミネートを形成する工程と、
ｅ）前記ラミネート中の前記接着剤を熱で硬化させて柔軟性シート構造体を形成する工程と
を含んでなるフラッシュフレームおよび化学飛沫防護の両方を提供するのに有用な柔軟性シート構造体の製造方法。
【手続補正２】
【補正対象書類名】明細書
【補正対象項目名】００４４
【補正方法】変更
【補正の内容】
【００４４】
柔軟性シート構造体は、ＮＦＰＡ２１１２に従って試験した時に１０パーセント未満の熱収縮抵抗を有し、ＡＳＴＭ  Ｄ６４１３によって試験した時に２秒未満の残炎性能および４インチ（１００ｍｍ）以下の炭化長を有した。
本発明の好適な実施態様は次のとおりである。
１．  （ａ）２３を超える限界酸素指数を有する繊維を含んでなる布層、
（ｂ）非難燃性ポリマーを含んでなる化学バリア層であって、ＡＳＴＭ  Ｆ７３９の試験手順にリストされる２１の化学物質のうち少なくとも１１について前記ＡＳＴＭ  Ｆ７３９に基づく６０分を超える化学物質透過性を提供することができる化学バリア層、および
（ｃ）難燃性である連続外側ポリマー層
を含んでなる、フラッシュフレームおよび化学飛沫防護の両方を提供するための衣服において有用な柔軟性シート構造体であって、ＮＦＰＡ２１１２に従って試験された時に１０パーセント未満の熱収縮抵抗を有し、かつ、ＡＳＴＭ  Ｄ６４１３によって試験された時に２秒未満の残炎性能および４インチ（１００ｍｍ）以下の炭化長を有する柔軟性シート構造体。
２．  前記布層が不織布である上記１に記載の柔軟性シート構造体。
３．  前記布層が平方メートル当たり３３．９〜３３９グラム（平方ヤード当たり１〜１０オンス）の基本重量を有する上記１に記載の柔軟性シート構造体。
４．  前記布層がアラミド繊維を含んでなる上記１に記載の柔軟性シート構造体。
５．  前記布層が難燃性セルロース繊維を含んでなる上記１に記載の柔軟性シート構造体。
６．  前記化学バリア層中の非難燃性ポリマーがポリマーフィルムの形態にある上記１に記載の柔軟性シート構造体。
７．  前記化学バリア層中の非難燃性ポリマーがポリエステルポリマーを含んでなる上記１に記載の柔軟性シート構造体。
８．  前記非難燃性ポリマーがポリエーテルエステルポリマー、ポリアクリロニトリルポリマー、またはポリアミドポリマーを含んでなる上記１に記載の柔軟性シート構造体。
９．  前記化学バリア層が０．１５ｍｍ（６ミル）以下の厚さを有する上記１に記載の柔軟性シート構造体。
１０．  前記化学バリア層が０．０２５ｍｍ（１ミル）以下の厚さを有する上記９に記載の柔軟性シート構造体。
１１．  前記連続外側ポリマー層がポリマーフィルムの形態にある上記１に記載の柔軟性シート構造体。
１２．  前記連続外側ポリマー層がポリウレタンポリマーを含んでなる上記１に記載の柔軟性シート構造体。
１３．  前記連続外側ポリマー層がエラストマー、ポリビニルポリマー、またはフルオロエラストマーを含んでなる上記１に記載の柔軟性シート構造体。
１４．  前記連続外側ポリマー層が０．０３８〜０．５０ｍｍ（１．５〜２０ミル）の厚さを有する上記１に記載の柔軟性シート構造体。
１５．  前記連続外側ポリマー層が０．０７６〜０．１３ｍｍ（３〜５ミル）の厚さを有する上記１４に記載の柔軟性シート構造体。
１６．  前記連続外側ポリマー層が該ポリマーに難燃剤を組み入れることによって難燃性にされる上記１に記載の柔軟性シート構造体。
１７．  平方メートル当たり９９〜６６０グラム（平方ヤード当たり３〜２０オンス）の基本重量を有する上記１に記載の柔軟性シート構造体。
１８．  前記層が難燃性接着剤で貼り付けられる上記１１に記載の柔軟性シート構造体。
１９．  前記布層、前記化学バリア層、および前記連続外側ポリマー層が、前記化学バリア層が他の２層の間に置かれた状態で一緒に貼り付けられる上記１に記載の柔軟性シート構造体。
２０．  上記１に記載の柔軟性シート構造体を含んでなる防護服。
２１．  上記１９に記載の柔軟性シート構造体を含んでなる防護服。
２２．  ａ）（ｉ）２３を超える限界酸素指数を有する繊維を含んでなる布層、
（ｉｉ）非難燃性ポリマーを含んでなる化学バリア層であって、ＡＳＴＭ  Ｆ７３９の試験手順にリストされる２１の化学物質のうち少なくとも１１について前記ＡＳＴＭ  Ｆ７３９に基づく６０分を超える化学物質透過性を提供することができる化学バリア層、
および
（ｉｉｉ）難燃性である連続外側ポリマー層
を含んでなる柔軟性シート構造体の層を、各層間の難燃性接着剤と重ね合わせる工程と、
ｂ）前記層および接着剤を一緒に圧縮してラミネートを形成する工程と、
ｃ）前記ラミネート中の前記接着剤を熱で硬化させる工程と
を含んでなるフラッシュフレームおよび化学飛沫防護の両方を提供するのに有用な柔軟性シート構造体の製造方法。
２３．  ａ）（ｉ）非難燃性ポリマーを含んでなる化学バリア層であって、ＡＳＴＭ  Ｆ７３９の試験手順にリストされる２１の化学物質のうち少なくとも１１について前記ＡＳＴＭ  Ｆ７３９に基づく６０分を超える化学物質透過性を提供することができる化学バリア層、
および
（ｉｉ）難燃性である連続外側ポリマー層
をそれらの間に難燃性接着剤が置かれた状態で重ね合わせる工程と、
ｂ）前記層および接着剤を一緒に圧縮してポリマーラミネートを形成する工程と、
ｃ）２３を超える限界酸素指数を有する繊維を含んでなる布層を前記ポリマーラミネートとそれらの間に難燃性接着剤が置かれた状態で重ね合わせる工程と、
ｄ）前記布層、前記ポリマーラミネート、および接着剤を一緒に圧縮してラミネートを形成する工程と、
ｅ）前記ラミネート中の前記接着剤を熱で硬化させて柔軟性シート構造体を形成する工程と
を含んでなるフラッシュフレームおよび化学飛沫防護の両方を提供するのに有用な柔軟性シート構造体の製造方法。
２４．  工程ｂ）のポリマーラミネートが工程ｃ）の前に熱で硬化させられる上記２３に記載の方法。